ハニカムコア;前記ハニカムコアの両面に形成される第1及び第2のスキンシート;及び前記第1及び第2のスキンシートの一面に形成され、高周波誘導加熱によって前記第1及び第2のスキンシートの界面を溶融させ、前記ハニカムコアの両面に前記第1及び第2のスキンシートを接着させる伝導体被加熱物;を含むことを特徴とする高周波誘導加熱方法で融着されたサンドイッチ構造物。前記第1及び第2のスキンシートは、コンベヤーベルトによって加熱コイルが構成されたヒーティングゾーンに移送され、前記加熱コイルと前記伝導体被加熱物との間の高周波誘導加熱作用を通して前記ハニカムコアと対向する界面が溶融され、前記ハニカムコアが中間に介在した状態でロールを通してプレスされた後、自然に冷却されることによって前記ハニカムコアに融着されることを特徴とする、請求項1に記載の高周波誘導加熱方法で融着されたサンドイッチ構造物。前記加熱コイルは、冷却水を内部に流すことができる銅材質のチューブで形成されることを特徴とする、請求項2に記載の高周波誘導加熱方法で融着されたサンドイッチ構造物。前記加熱コイルは、前記高周波誘導加熱のために、交流電源ACから27±5kHzの高周波電流を受けることを特徴とする、請求項2に記載の高周波誘導加熱方法で融着されたサンドイッチ構造物。前記伝導体被加熱物は、スチールメッシュSteelMesh形態に形成され、前記第1及び第2のスキンシートを製造するとき、前記第1及び第2のスキンシートの一面に固定されることを特徴とする、請求項1に記載の高周波誘導加熱方法で融着されたサンドイッチ構造物。前記伝導体被加熱物は、アルミニウムAl、銅Cu、ステンレススチールSUS、又は炭素鋼CSのうち少なくとも一つの材質で形成されることを特徴とする、請求項1に記載の高周波誘導加熱方法で融着されたサンドイッチ構造物。前記ハニカムコアは、熱によって溶けるように熱可塑性樹脂で形成されることを特徴とする、請求項1に記載の高周波誘導加熱方法で融着されたサンドイッチ構造物。前記第1及び第2のスキンシートは、連続繊維で補強された熱可塑性プラスチック複合素材で形成されることを特徴とする、請求項1に記載の高周波誘導加熱方法で融着されたサンドイッチ構造物。第1及び第2のスキンシートの一面に伝導体被加熱物を形成する段階;前記第1及び第2のスキンシートをコンベヤーベルトを用いて加熱コイルが構成されたヒーティングゾーンに移送する段階;前記加熱コイルに高周波電流を供給し、前記伝導体被加熱物を誘導加熱させることによって前記第1及び第2のスキンシートの界面を溶融させる段階;及び前記第1及び第2のスキンシートの間にハニカムコアを介在した状態でプレスした後で冷却する段階;を含むことを特徴とする高周波誘導加熱方法で融着されたサンドイッチ構造物の製造方法。前記伝導体被加熱物を形成する段階は、前記第1及び第2のスキンシートを製造するとき、前記第1及び第2のスキンシートの一面にスチールメッシュ形態に形成する段階を含むことを特徴とする、請求項9に記載の高周波誘導加熱方法で融着されたサンドイッチ構造物の製造方法。前記加熱コイルに高周波電流を供給する段階は、交流電源ACで27±kHz範囲の高周波電流を前記加熱コイルに供給する段階を含むことを特徴とする、請求項9に記載の高周波誘導加熱方法で融着されたサンドイッチ構造物の製造方法。前記加熱コイルは、冷却水を内部に流すことができる銅材質のチューブで形成されることを特徴とする、請求項9に記載の高周波誘導加熱方法で融着されたサンドイッチ構造物の製造方法。前記伝導体被加熱物は、アルミニウムAl、銅Cu、ステンレススチールSUS、又は炭素鋼CSのうち少なくとも一つの材質で形成されることを特徴とする、請求項9に記載の高周波誘導加熱方法で融着されたサンドイッチ構造物の製造方法。前記ハニカムコアは、熱によって溶けるように熱可塑性樹脂で形成されることを特徴とする、請求項9に記載の高周波誘導加熱方法で融着されたサンドイッチ構造物の製造方法。前記第1及び第2のスキンシートは、連続繊維で補強された熱可塑性プラスチック複合素材で形成されることを特徴とする、請求項9に記載の高周波誘導加熱方法で融着されたサンドイッチ構造物の製造方法。前記プレスは、ゴムロールによって行われることを特徴とする、請求項9に記載の高周波誘導加熱方法で融着されたサンドイッチ構造物の製造方法。本発明の一実施例は、高周波誘導加熱を用いてスキンシートの界面を加熱した後、ハニカムコアの両面に前記スキンシートを接着させることによって、前記スキンシートの厚さ制約を受けないサンドイッチ構造物を製造できる、高周波誘導加熱方法で融着されたサンドイッチ構造物及びその製造方法を提供する。本発明の一実施例は、接着剤の代わりに高周波誘導加熱を用いてスキンシートとハニカムコアを融着させることによって、接着剤を用いた融着作業工程で発生する溶媒による作業有害性を予防できる、高周波誘導加熱方法で融着されたサンドイッチ構造物及びその製造方法を提供する。本発明が解決しようとする課題は、以上で言及した各課題に制限されることなく、言及していない他の課題は、下記の記載から当業者に明確に理解されるだろう。本発明の一実施例に係る高周波誘導加熱方法で融着されたサンドイッチ構造物は、ハニカムコアHoneycombCore;前記ハニカムコアの両面に形成される第1及び第2のスキンシートSkinSheet;及び前記第1及び第2のスキンシートの一面に形成され、高周波誘導加熱によって前記第1及び第2のスキンシートの界面を溶融させ、前記ハニカムコアの両面に前記第1及び第2のスキンシートを接着させる伝導体被加熱物;を含む。前記第1及び第2のスキンシートは、コンベヤーベルトによって加熱コイルが構成されたヒーティングゾーンHeatingZoneに移送され、前記加熱コイルと前記伝導体被加熱物との間の高周波誘導加熱作用を通して前記ハニカムコアと対向する界面が溶融され、前記ハニカムコアが中間に介在した状態でロールを通してプレスされた後、自然に冷却されることによって前記ハニカムコアに融着させることができる。前記加熱コイルは、冷却水を内部に流すことができる銅材質のチューブで形成することができる。前記加熱コイルは、前記高周波誘導加熱のために、交流電源ACから27±5kHzの高周波電流を受けることができる。前記伝導体被加熱物は、スチールメッシュSteelMesh形態に形成され、前記第1及び第2のスキンシートを製造するとき、前記第1及び第2のスキンシートの一面に固定することができる。前記伝導体被加熱物は、アルミニウムAl、銅Cu、ステンレススチールSUS、又は炭素鋼CSのうち少なくとも一つの材質で形成することができる。前記ハニカムコアは、熱によって溶けるように熱可塑性樹脂で形成することができる。前記第1及び第2のスキンシートは、連続繊維で補強された熱可塑性プラスチック複合素材で形成することができる。本発明の一実施例に係る高周波誘導加熱方法で融着されたサンドイッチ構造物の製造方法は、第1及び第2のスキンシートの一面に伝導体被加熱物を形成する段階;前記第1及び第2のスキンシートをコンベヤーベルトを用いて加熱コイルが構成されたヒーティングゾーンに移送する段階;前記加熱コイルに高周波電流を供給し、前記伝導体被加熱物を誘導加熱させることによって前記第1及び第2のスキンシートの界面を溶融させる段階;及び前記第1及び第2のスキンシートの間にハニカムコアを介在した状態でプレスした後で冷却する段階;を含む。前記伝導体被加熱物を形成する段階は、前記第1及び第2のスキンシートを製造するとき、前記第1及び第2のスキンシートの一面にスチールメッシュ形態に形成する段階を含む。前記加熱コイルに高周波電流を供給する段階は、交流電源ACで27±5kHz範囲の高周波電流を前記加熱コイルに供給する段階を含む。前記加熱コイルは、冷却水を内部に流すことができる銅材質のチューブで形成することができる。前記伝導体被加熱物は、アルミニウムAl、銅Cu、ステンレススチールSUS、又は炭素鋼CSのうち少なくとも一つの材質で形成することができる。前記ハニカムコアは、熱によって溶けるように熱可塑性樹脂で形成することができる。前記第1及び第2のスキンシートは、連続繊維で補強された熱可塑性プラスチック複合素材で形成することができる。前記プレスはゴムロールによって行うことができる。その他の各実施例の具体的な事項は、詳細な説明及び添付の各図面に含まれている。本発明の利点及び/又は特徴、そして、それらを達成する方法は、添付の図面と共に詳細に説明している各実施例を参照すれば明確になるだろう。しかし、本発明は、以下で開示する各実施例に限定されるものではなく、互いに異なる多様な形態で具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたる同一の参照符号は、同一の構成要素を示す。本発明の一実施例によると、高周波誘導加熱を用いてスキンシートの界面を加熱した後、ハニカムコアの両面に前記スキンシートを接着させることによって、前記スキンシートの厚さ制約を受けずにサンドイッチ構造物を製造することができる。本発明の一実施例によると、接着剤の代わりに高周波誘導加熱を用いてスキンシートとハニカムコアを融着させることによって、接着剤を用いた融着作業工程で発生する溶媒による作業有害性を予防することができる。ハニカムHoneycomb構造のコアCoreを有するサンドイッチ構造物は、重量に対比して非常に優れた屈曲性能を発揮することができる。表1に示した構造解釈結果を通してそれぞれの影響を示した。構造解釈に使用された境界条件は、次の通りである。試片の大きさは180mm90mm12mmで、上板に加えられる荷重は10メガパスカルMPaで、180mm方向の両端が拘束された屈曲条件である。スキンシートは、両面に同一の厚さで適用され、サンドイッチ構造物の全体厚さは12mmに固定した。ハニカムコアの物性は、純粋ポリプロピレンPPの剛性である1GPaとロンググラスファイバーLongGlassFiberで強化されたPPの剛性である5GPaをそれぞれ適用し、スキンシートには、ロンググラスファイバーで強化されたPPの剛性5GPaと連続状のガラス繊維で強化されたPPの剛性20GPaをそれぞれ適用した。勿論、ハニカムコアとスキンシートの剛性が高いほど変形量は少なくなり、スキンシートの厚さが厚いほど変形量は最小化され得ることが分かる。サンドイッチ構造物を製作する従来の方法の一つであるスキンシートを外部で加熱圧着して溶融接着する方法は、スキンシートの厚さが厚い場合、界面に十分な熱が伝達されないという限界点を有しており、界面接着力が均一でないか、欠陥部位を内包し得る。一方、接着剤を使用する方法は、このような厚さ問題に対する限界点を有さないが、必要以上の過度な接着剤塗布と作業工程での溶媒による作業有害性を有している。従って、本発明の一実施例では、このような限界点を克服するための方案として、高周波誘導加熱を用いてスキンシートの界面を加熱することによってスキンシートとハニカムコアを融着させ得るサンドイッチ構造物を提供する。より具体的に、本発明の一実施例では、スキンシートとハニカムコアとの間にスチールメッシュSteelMeshなどの伝導体被加熱物を挿入又は固定し、高周波誘導加熱によってスチールメッシュを加熱することによって、スキンシートとハニカムコアを融着させることができる。高周波誘導加熱とは、冷却水を内部に流すことができる銅材質のチューブ加熱コイルを使用して被加熱物の周辺に螺旋状に巻いた後、加熱コイルに高周波電流例えば、27kHzを流すと、伝導体である被加熱物に誘導された電流によって熱が発生することを意味する。伝導体被加熱物は、アルミニウムAl、銅Cu、ステンレススチールSUS、炭素鋼CSなどであり、より望ましくは、磁性に対する導磁性を有する材料であることが有利である。高周波誘導加熱は、ジュールヒーティングJouleHeatingとマグネチックヒステリシスMagneticHysteresisによるエネルギー損失原理を基盤にする。本発明の一実施例では、高周波誘導加熱時に周波数が高いほど浸透深さが浅くなる表面効果を示すので、用途に応じて適切な周波数を選定する必要がある。本発明の一実施例では、高周波電流として27±5kHz範囲の周波数を選定することができる。本発明の一実施例によると、高周波誘導加熱を用いてスキンシートの界面を加熱することによって、スキンシートの厚さ制約を受けないサンドイッチ構造物を製造することができる。また、本発明の一実施例によると、接着剤の代わりに高周波誘導加熱を用いてスキンシートとハニカムコアを融着させることによって、接着剤を用いた融着作業工程で発生する溶媒による作業有害性を予防することができる。以下では、添付の図面を参照して本発明の各実施例を詳細に説明する。図1は、本発明の一実施例に係る高周波誘導加熱方法で融着されたサンドイッチ構造物の分離斜視図で、図2は、本発明の一実施例に係る高周波誘導加熱方法で融着されたサンドイッチ構造物の組立斜視図で、図3は、本発明の一実施例に係る高周波誘導加熱方法で融着されたサンドイッチ構造物の側断面図である。図1~図3を参照すると、本発明の一実施例に係る高周波誘導加熱方法で融着されたサンドイッチ構造物100は、ハニカムコア110、第1及び第2のスキンシート120、130、及び伝導体被加熱物140を含む。前記ハニカムコア110は、六角形の蜂の巣形状の構造を有し、熱によって溶けるように熱可塑性樹脂例えば、PPTで形成することができる。前記ハニカムコア110は、外力を均等に配分させるため強度に非常に優れる。前記ハニカムコア110は、前記第1及び第2のスキンシート120、130によって各セルが密閉構造をなすようになり、外部からの圧力が加えられたとしても耐圧力が非常に高く、建築物の内装材として多く使用されている。特に、前記ハニカムコア110は、厚さを薄くしても十分な強度を有するので、多様な分野で使用されている。前記第1のスキンシート120は、連続繊維で補強された熱可塑性プラスチック複合素材で形成されるものであって、前記ハニカムコア110の上面に配置される。前記第1のスキンシート120は、一つ又はそれ以上形成できるが、その個数には制限がない。前記第2のスキンシート130は、前記第1のスキンシート120と同様に、連続繊維で補強された熱可塑性プラスチック複合素材で形成されるものであって、前記ハニカムコア110の下面に配置される。前記第2のスキンシート130は、一つ又はそれ以上形成できるが、その個数には制限がない。前記伝導体被加熱物140は、前記第1及び第2のスキンシート120、130の一面に形成される。具体的に、前記伝導体被加熱物140は、スチールメッシュSteelMesh形態に形成され、前記第1及び第2のスキンシート120、130を製造するとき、前記第1及び第2のスキンシート120、130の一面に固定される。前記スチールメッシュは、軟性破壊を促進し、完全破壊を遅延させ得る。前記伝導体被加熱物140は、アルミニウムAl、銅Cu、ステンレススチールSUS、炭素鋼CSなどの材質で形成することができ、望ましくは、磁性に対する導磁性を有する材料で形成されることが有利である。前記伝導体被加熱物140は、高周波誘導加熱によって前記第1及び第2のスキンシート120、130の界面を溶融させることによって、前記ハニカムコア110の両面に前記第1及び第2のスキンシート120、130を接着させる。このために、まず、前記伝導体被加熱物140が形成された第1及び第2のスキンシート120、130をコンベヤーベルトを通してヒーティングゾーンHeatingZoneに移送する。すると、前記伝導体被加熱物140は、前記ヒーティングゾーンに備えられた加熱コイルとの高周波誘導加熱作用を通して熱を発散するようになり、このような熱を通して前記第1及び第2のスキンシート120、130の界面を溶融させる。続いて、前記第1及び第2のスキンシート120、130の間に前記ハニカムコア110を介在させ、この状態でゴムロールを通してプレスした後、自然に冷却する。これによって、前記第1及び第2のスキンシート120、130は前記ハニカムコア110に融着される。ここで、前記加熱コイルは、冷却水を内部に流すことができる銅材質のチューブで形成することができる。また、前記加熱コイルは、前記高周波誘導加熱のために、交流電源ACから高周波電流例えば、27kHzを受ける。図4は、本発明の一実施例に係る高周波誘導加熱方法で融着されたサンドイッチ構造物の製造工程図で、図5は、本発明の一実施例に係る高周波誘導加熱方法で融着されたサンドイッチ構造物の製造方法を説明するために示したフローチャートである。図4及び図5を参照すると、段階510では、スキンシート410の一面に伝導体被加熱物420を形成する。ここで、前記伝導体被加熱物420は、前記スキンシート410を製造するとき、前記スキンシート410の一面にスチールメッシュSteelMesh形態に形成することができる。次に、段階520では、前記スキンシート410をコンベヤーベルトを用いて加熱コイル432が構成されたヒーティングゾーン430に移送する。次に、段階530では、交流電源434を通して前記加熱コイル432に高周波電流例えば、27kHzを供給し、前記伝導体被加熱物420を誘導加熱させることによって前記スキンシート410の界面を溶融させる。次に、段階540では、前記スキンシート410を2個設けた後、その間にハニカムコア440を介在してサンドイッチ構造物400を製造する。次に、段階550では、前記サンドイッチ構造物400をゴムロール450を用いてプレスした後、冷却器460で自然に冷却する。このように、本発明の一実施例では、高周波誘導加熱を用いてスキンシートの界面を加熱した後、ハニカムコアの両面に前記スキンシートを接着させることによって、前記スキンシートの厚さ制約を受けないサンドイッチ構造物を製造することができる。また、本発明の一実施例では、接着剤の代わりに高周波誘導加熱を用いてスキンシートとハニカムコアを融着させることによって、接着剤を用いた融着作業工程で発生する溶媒による作業有害性を予防することができる。以上では、本発明に係る具体的な実施例に関して説明したが、本発明の範囲から逸脱しない限度内で多様な変形が可能であることは当然である。従って、本発明の範囲は、上述した実施例に限定して定めてはならなく、後述する特許請求の範囲のみならず、この特許請求の範囲と均等なものによって定めなければならない。以上のように、本発明は、限定された実施例と図面によって説明したが、前記実施例に限定されるものではなく、本発明の属する分野で通常の知識を有する者であれば、このような記載から多様な修正及び変形が可能である。従って、本発明の思想は、下記の特許請求の範囲によってのみ把握しなければならなく、その均等又は等価的変形は、いずれも本発明の思想の範疇に属するものと言える。